(57)【要約】【課題】  プリフォームにおいて、着色樹脂からなる着色層の層厚を上下方向に徐々に変化させることを課題とするものであり、もって着色濃度に係るグラデーションが高度に現出され、今までにない加飾性を有する２軸延伸ブロー成形の合成樹脂製壜体を提供する。【解決手段】  ２軸延伸ブロー成形用のプリフォーム成形方法において、底部の中央に対向位置するゲートを介して金型キャビティ内に着色樹脂をショートショット状態に１次射出し、この１次射出の終了時点から所定の待機時間後、逐次的にプリフォームを形成する主材料となる主材樹脂を２次射出し、前記待機時間の調整により、２次射出により主材樹脂を、ショートショット状態で金型キャビティ内に位置する着色樹脂の中央部を突き抜くように流動させ、プリフォームの内周面近傍と外周面近傍に２重円筒状に着色樹脂からなる着色層を形成すると共に、この着色層の層厚がプリフォーム上方向に向かって徐々に減少するグラデーション領域を形成する。【選択図】              図４
2006334854.tif 000002
【特許請求の範囲】
【請求項１】
底部(107)中央に対向位置するゲート(5)を介して金型(1)のキャビティ(4)内に着色樹脂(12)をショートショット状態に１次射出(J1)し、該１次射出(J1)の終了時点から待機時間(Ht)の経過後、逐次的にプリフォーム(101)を形成する主材料となる主材樹脂(11)を２次射出(J2)し、前記待機時間（Ht)の調整により、前記２次射出(J2)により主材樹脂(11)を、ショートショット状態で金型(1)キャビティ(4)内に位置する着色樹脂(12)の中央部(12c)を突き抜くように流動させ、プリフォーム(101)の内周面近傍と外周面近傍に２重円筒状に着色樹脂(12)からなる着色層(103)を形成すると共に、該着色層(103)の層厚がプリフォーム(101)上方向に向かって徐々に減少するグラデーション領域(101)を形成するようにした２軸延伸ブロー成形用のプリフォーム成形方法。
【請求項２】
待機時間(Ht)、２次射出(J2)の射出速度、および射出圧力の組み合わせにより、着色層(103)の層厚に係るグラデーションの程度を制御するようにした請求項１記載のプリフォーム成形方法。
【請求項３】
着色樹脂(12)として主材樹脂(11)を着色した合成樹脂を用いるようにした請求項１または２記載のプリフォーム成形方法。
【請求項４】
着色樹脂(12)の溶融粘度を主材樹脂(11)に比較して低粘度とした請求項１または２記載のプリフォーム成形方法。
【請求項５】
主材樹脂(11)、および着色樹脂(12)を共に透明性を有する樹脂とした請求項１、２、３または４記載のプリフォーム成形方法。
【請求項６】
１次射出(J1)の前に所定量の主材樹脂(11)を予備射出(JP)するようにした請求項１、２、３、４または５記載のプリフォーム成形方法。
【請求項７】
底部(107)中央に対向位置するゲート(5)を介して金型(1)のキャビティ(4)内に着色樹脂(12)をショートショット状態に１次射出(J1)し、所定の待機時間(Ht)の経過後に、次にプリフォーム(101)を形成する主材料となる主材樹脂(11)を２次射出(J2)する逐次射出成形方法により成形されたプリフォーム(101)であって、内周面と外周面の近傍に２重円筒状に着色樹脂(12)からなる着色層(103)を有し、前記着色層(103)の層厚がプリフォーム(101)上端方向に向かって徐々に減少するグラデーション領域(101)が形成されていることを特徴とする２軸延伸ブロー成形用のプリフォーム。
【請求項８】
一定の高さ範囲に亘って、内周面と外周面の近傍に２重円筒状に、着色樹脂(12)からなり、層厚が上方に向かって徐々に減少する着色層(103)が形成されており、該着色層(103)により着色濃度に係るグラデーションが現出して加飾された２軸延伸ブロー成形した合成樹脂製壜体。
【請求項９】
ポリエチレンテレフタレート樹脂製であり、底部(207)近傍から肩部(205a)にかけての一定の高さ範囲に、上方に向けて着色透明状態から無色透明状態まで連続的に徐々に変化する着色濃度に係るグラデーションを現出させた請求項８記載の合成樹脂製壜体。
【発明の詳細な説明】
【技術分野】
【０００１】
本発明は層厚をグラデーション状に変化させた着色層を有する合成樹脂製のプリフォームの成形方法および当該成形方法によるプリフォーム、そして着色濃度をグラデーション状に変化させて加飾した合成樹脂製壜体に関する。
【背景技術】
【０００２】
ポリエチレンテレフタレート（ＰＥＴ）樹脂製等の壜体は、飲料用、食品用、化粧料等のさまざまな分野に使用されており、商品として差別化するため、様々な加飾方法が採用されている。印刷されたシュリンクフィルムにより壜体を加飾する場合が多いが、特許文献１には積層構造にし、中間層に着色層を間歇的に形成したプリフォームをブロー成形した壜体に関する記載がある。
【特許文献１】特開平２−９８４０９号公報
【発明の開示】
【発明が解決しようとする課題】
【０００３】
本願発明者らは、ＰＥＴ樹脂製等の透明性を有する２軸延伸ブロー成形ボトルにおいて、着色の濃淡を上下方向に変化させて、着色濃度に係るグラデーションを現出させて壜体を加飾する技術の開発に取り組んだ。その中で特許文献１に記載される方法で、プリフォームにおいて単に着色樹脂で中間層を形成して２軸延伸ブロー成形してたが、若干の濃淡のグラデーションは現出できるものの、グラデーションの程度が限定的であり、加飾性の点から不満足なものであった。
【０００４】
そこで本発明は、プリフォームにおいて、着色樹脂からなる着色層の層厚を上下方向に徐々に変化させることを課題とするものであり、もって着色濃度に係るグラデーションが高度に現出され、今までにない加飾性を有する２軸延伸ブロー成形の合成樹脂製壜体を提供することにある。
【課題を解決するための手段】
【０００５】
上記技術的課題を解決する本発明のうち、請求項１〜６はプリフォームの成形方法に係るものであり、このうち請求項１記載の発明の成形方法は、
２軸延伸ブロー成形用のプリフォームの成形方法であって、
底部の中央に対向位置するゲートを介して金型のキャビティ内に着色樹脂をショートショット状態に１次射出し、
この１次射出の終了時点から所定の待機時間の経過後に逐次的にプリフォームを形成する主材料となる主材樹脂を２次射出し、
前記待機時間の調整により、２次射出により主材樹脂を、ショートショット状態で金型キャビティ内に位置する着色樹脂の中央部を突き抜くように流動させ、
プリフォームの内周面近傍と外周面近傍に２重円筒状に着色樹脂からなる着色層を形成すると共に、この着色層の層厚がプリフォーム上方向に向かって徐々に減少するグラデーション領域を形成するようにしたこと、
にある。
【０００６】
請求項１記載の成形方法によれば、１次射出により着色樹脂がショートショット状に射出するが、この１次射出終了後、所定の待機時間の経過後に逐次的に主材樹脂を２次射出する。このようにすると、待機時間の経過によってキャビティ金型面およびコア金型面に接した部分およびその近傍部分（以下総称して金型面近傍部と記す場合がある。）で、ショートショット状に射出された着色樹脂の冷却が進行して、当該部分では樹脂の冷却固化、あるいは溶融粘度の増大が進行した状態となる。
ここで、待機時間を適宜調整して決めることにより、１次射出した着色樹脂を、金型面近傍部では上記のように冷却を進行させて、キャビティの中心部分近傍では高温のままで保持した状態とすることができる。
【０００７】
そして、上記のような状態で、次に逐次的に主材樹脂を２次射出すると溶融状態の主材樹脂は、プリフォームの底部中央に対向位置するゲートを介して、着色樹脂のキャビティ中央部の高温部分を突き抜けるように、着色樹脂の一部を一緒に引きずるようにして、キャビティ内を口筒部上端部に相当する部分に向けて流動し、キャビティ内に充填される。
この際、金型面近傍部分、特に極く近傍に位置する着色樹脂はほとんど流動せず１次射出された位置に留まり、着色樹脂は流動方向に引き延ばされ、その結果として、この着色樹脂の特に流動先端部の層厚は流動方向に向かってグラデーション状に徐々に減少する。
【０００８】
そして、上記のような逐次射出により成形されたプリフォームでは、着色樹脂からなる着色層が内周面と外周面近傍に２重円筒状に形成されると共に、この着色層の層厚がプリフォーム上端方向に向かって徐々に減少するグラデーション領域が形成される。
なお、成形条件によって、あるいはプリフォームの高さ位置によって、着色層のさらに内側、あるいは外側に薄層状の主材樹脂層が形成され、この主材樹脂層により内周面（最内層）あるいは外周面（最外層）を形成するので、ここでは内周面あるいは外周面も含めた部分を、内周面と外周面近傍という用語で記載している。
【０００９】
以上説明したように、請求項１記載の成形方法の基本的な技術思想は、逐次射出成形において、１次射出と２射出の間に適宜の待機時間を挟むことにより、キャビティ内でショートショットした着色樹脂の金型面近傍部と中央部の冷却程度を利用して、後から射出する主材樹脂の流動により着色樹脂の一部を流動方向に引き延ばして層厚に係るグラデーション領域を形成することにある。
【００１０】
そして、層厚に係るグラデーションの程度、すなわち層厚の変化の態様は、目的に応じて上記１次射出および２次射出の射出量、射出速度、射出圧力、射出温度、待機時間等の逐次射出の条件、そして使用する樹脂の溶融粘度等により制御することができる。
【００１１】
請求項２記載の発明の成形方法は、請求項１記載の発明において、待機時間、２次射出の射出速度、および射出圧力の組み合わせにより、着色層の層厚に係るグラデーションの程度を制御するようにしたこと、にある。
【００１２】
請求項２記載の上記方法により、逐次射出の条件のうち、待機時間、２次射出の射出速度、および射出圧力により着色層の層厚に係るグラデーションの程度を比較的容易に制御することができる。
待機時間を短くすること、２次射出の射出速度を速く、そして射出圧力を高くすることにより、より緩やかに層厚を変化させることができ、着色層の先端部に曳糸状の層を形成することもできる。
【００１３】
請求項３記載の発明の成形方法は、請求項１または２記載の発明において、着色樹脂として主材樹脂を着色した合成樹脂を用いるようにしたこと、にある。
【００１４】
請求項３記載の成形方法は、プリフォーム全体を同一樹脂で形成するものであり、全体を同一樹脂で成形することにより安定した成形が可能である。
【００１５】
請求項４記載の発明の成形方法は、請求項１または２記載の発明において、着色樹脂の溶融粘度を主材樹脂に比較して低粘度としたこと、にある。
【００１６】
請求項４記載の成形方法は、ショートショット状態の着色樹脂はその中央部を突き抜ける主材樹脂の流動の作用を受けて変形するが、着色樹脂を低粘度とすることにより、この作用がより効果的となり先端部の層厚をより曳糸状に変化させることが可能となる。
【００１７】
請求項５記載の発明の成形方法は、請求項１、２、３または４記載の発明において、主材樹脂、および着色樹脂を共に透明性を有する樹脂としたこと、にある。
【００１８】
請求項５載の成形方法により、最終製品である壜体で光の透過により着色濃度に係るグラデーション効果をより効果的に現出させることができ、今までにない加飾効果を有する壜体を提供することができる。
【００１９】
請求項６記載の発明の成形方法は、請求項１、２、３、４または５記載の発明において、１次射出の前に所定量の主材樹脂を予備射出するようにしたこと、にある。
【００２０】
本発明のプリフォームの逐次射出成形法では、一連の着色樹脂による１次射出、待機時間、主材樹脂による２次射出が基本となるが、請求項６記載の成形方法は、１次射出の前に所定量の主材樹脂を射出するようにしたものである。
このように１次射出の前に所定量の主材樹脂を射出することにより、壜体での加飾目的に応じて、プリフォームにおける着色層の形成位置を適宜設定することができる。
【００２１】
また、予備射出後の着色樹脂による1次射出の際には、ショートショット状に予備射出された主材樹脂の中心部を突き抜けるようにして、この主材樹脂を金型面に引き延ばしながら着色樹脂を流動させることができ、プリフォームの外周面（最外層）と内周面（最内層）を主材樹脂で構成することもでき、壜体製品では内容物が直接着色樹脂に接触しないので安心して使用することができる。
【００２２】
次に、請求項７記載の発明はプリフォームに係るものであり、その発明の手段は、底部中央に対向位置するゲートを介して金型キャビティ内に着色樹脂をショートショット状態に１次射出し、所定の待機時間経過後に、次にプリフォームを形成する主材料となる主材樹脂を２次射出する逐次射出成形方法により成形されたプリフォームであって、
内周面と外周面の近傍に２重円筒状に着色樹脂からなる着色層を有し、この着色層の層厚がプリフォーム上端方向に向かって徐々に減少するグラデーション領域が形成されていること、
にある。
【００２３】
請求項７記載の上記構成のプリフォームは前述した請求項１〜６記載の成形方法によって得ることができ、このプリフォームを２軸延伸ブロー成形して、着色樹脂からなる着色層により着色濃度に係るグラデーションが高度に現出された今までにない加飾性を有する壜体を提供することができる。
【００２４】
次に、請求項８および請求項９記載の発明は壜体に係るものであり、そのうち請求項８記載の発明の手段は、２軸延伸ブロー成形した合成樹脂製壜体において、一定の高さ範囲に亘って、内周面と外周面の近傍に２重円筒状に、着色樹脂からなり、層厚が上方に向かって徐々に減少する着色層が形成されており、該着色層により着色濃度に係るグラデーションが現出して加飾されていること、にある。
【００２５】
請求項８記載の上記壜体は前述した請求項１〜６記載の成形方法によって得ることができるプリフォームを２軸延伸ブロー成形することにより得ることができ、着色層により着色濃度に係るグラデーションが高度に現出された今までにない加飾性を有する壜体を提供することができる。
【００２６】
請求項９記載の発明の手段は、請求項８記載の発明にあって、ＰＥＴ樹脂製の壜体において、底部近傍から肩部にかけての一定の高さ範囲に、上方に向けて着色透明状態から無色透明状態まで連続的に徐々に変化する着色濃度に係るグラデーションを現出させたこと、にある。
【００２７】
請求項９記載の上記構成により、底部近傍から肩部にかけての一定の高さ範囲に、着色状態から無色状態まで連続的に徐々に変化するグラデーションを現出させた、今までにない装飾性を有したＰＥＴ樹脂製壜体を提供することができる。
【発明の効果】
【００２８】
本発明は、上記した方法、構成であり以下に示す効果を奏する。
まず、請求項１〜請求項６はプリフォームの成形方法に係るものである。
請求項１記載の発明にあっては、待機時間を間に設けた逐次射出成形により、着色樹脂からなる着色層が内周面と外周面近傍に２重円筒状に形成されると共に、着色層の層厚がプリフォーム上端方向に向かって徐々に減少するグラデーション領域が形成されたプリフォームを得ることができる。
【００２９】
請求項２記載の発明にあっては、待機時間を短くすること、２次射出の射出速度を速く、射出圧力を高くすることにより、より緩やかに層厚を変化させることができ、また着色層の先端部に曳糸状の層を形成することもできる。
【００３０】
請求項３記載の発明にあっては、プリフォーム全体を同一樹脂で形成するものであり、全体を同一樹脂で成形することにより安定した成形が可能である。
【００３１】
請求項４記載の発明にあっては、着色樹脂を低粘度とすることにより、着色層の先端部を容易に曳糸状に変化させることができる。
【００３２】
請求項５記載の発明にあっては、光の透過によりグラデーション効果をより効果的に現出させることができ、今までにない装飾効果を有する壜体を提供することができる。
【００３３】
請求項６記載の発明にあっては、１次射出の前に所定量の主材樹脂を予備射出することにより、壜体での加飾目的に応じて、プリフォームにおける着色層の形成位置を適宜設定することができ、またプリフォームの外周面と内周面を主材樹脂で構成することもでき、壜体製品では内容物が直接着色樹脂に接触しないので安心して使用することができる。
【００３４】
請求項７記載の発明はプリフォームに係るものであり、このプリフォームを２軸延伸ブロー成形して、着色樹脂からなる着色層により着色濃度に係るグラデーションが高度に現出された今までにない加飾性を有する壜体を提供することができる。
【００３５】
次に、請求項８および請求項９記載の発明は壜体に係るものである。
請求項８記載の発明にあっては、着色層により着色濃度に係るグラデーションが高度に現出された今までにない加飾性を有する壜体を提供することができる。
【００３６】
請求項９記載の発明にあっては、底部近傍から肩部にかけての一定の高さ範囲に、着色状態から無色状態まで連続的に徐々に変化する着色濃度に係るグラデーション領域を現出させた、今までにない装飾性を有したＰＥＴ樹脂製壜体を提供することができる。
【発明を実施するための最良の形態】
【００３７】
以下、本発明のプリフォームの成形方法、プリフォーム、および壜体の実施形態について実施例および図面を参照しながら説明する。
図１は本発明のプリフォーム成形方法に適用する逐次射出パターンの一例を示す概略説明図であり、図２および図３は本発明のプリフォーム成形方法に使用する金型の一例を示す断面図である。
【００３８】
図２および図３に示す金型１はコア金型２とキャビティ金型３から成り、試験管状のプリフォームに対応したキャビティ４が形成されている。そしてゲート５はプリフォーム１０１の底部１０７（図５も参照）の中央部に対応する位置に形成されており、図１に示される射出パターンで射出される溶融樹脂はこのゲート５から供給され、キャビティ４内を口筒部１０４に対応する部分に向かって流動してキャビティ４を充填する。
【００３９】
図１に概略的に示す射出パターンは逐次射出パターンの一例であり、まず時間ｔ１〜ｔ２間で着色樹脂１２による１次射出Ｊ１をして、そしてｔ２〜ｔ３間の待機時間Ｈｔの経過後、次に逐次的にｔ３〜ｔ５間で主材樹脂１１による２次射出Ｊ２をするようにしたものである。
【００４０】
図４（ａ）、（ｂ）、（ｃ）は上記射出パターンのそれぞれｔ２時点、ｔ４時点およびｔ５時点での状態を示す概略説明図であり、ｔ２時点ではキャビティ４がショートショット状に、着色樹脂１２で底部から略１／４程度の範囲に充填された状態となっている（図２、図３および図４（ａ）参照）。
【００４１】
次に、上記充填状態でｔ２時点で着色樹脂の供給が停止され、待機時間Ｈｔ（ｔ２〜ｔ３）の進行と共に、キャビティ金型３の金型面およびコア金型２の金が多面の金型面近傍部１２ａ、１２ｂ（図３中の拡大図参照）で、ショートショット状に射出された着色樹脂１２の冷却が進行して、当該部分では樹脂の冷却固化、あるいは溶融粘度の増大が進行する。
【００４２】
そしてこのような状態で、次に逐次的に主材樹脂１１による２次射出Ｊ２をすると、図４（ｂ）に概略的に示したように、溶融状態の主材樹脂１１はプリフォーム１０１の底部１０７中央に対向位置するゲート５を介して、着色樹脂１２のキャビティ４中央部１２ｃ（図３中の拡大図参照）の高温部分を突き抜け、さらに先端部１３を突き破って、着色樹脂１２の一部を一緒に引きずるように流動変形させながら、キャビティ４内を口筒部１０４上端部に相当する部分に向けて流動する（図４（ｂ）中の白抜き矢印参照）。そして、さらに主材樹脂１１が流入し、ｔ５時点で図４（ｃ）に示される状態となる。
【００４３】
この際、金型面の極く近傍に位置する着色樹脂１２はほとんど流動せず１次射出Ｊ１された位置に留まるので、中央部１２ｃに位置する着色樹脂１２は流動方向に引き延ばされるように流動変形する。
なお、ここで図４（ｂ）には主材樹脂１１が着色樹脂１２の先端部１３を突き破って流動する例を示したが、必ずしもこのように先端部１３を突き破るようにする必要は無く、加飾目的に応じて先端部１３は突き破らずに主材樹脂１１を流動させることもできる。
【００４４】
図５は、主材樹脂１１としてＰＥＴ樹脂、着色樹脂１２としては同じＰＥＴ樹脂を顔料で着色したものを使用し、上記のような逐次射出成形方法により成形したプリフォーム１０１を一部縦断して示す正面図である。
このプリフォーム１０１では、着色層１０３が内周面と外周面近傍に２重円筒状に形成され、その層厚は、プリフォーム１０１の略下半分に相当する高さ範囲ｈ１では略一定であり、その上の高さ範囲ｈ２では曳糸状に変化しており、プリフォーム１０１の上方に向かって緩やかに減少変化する層厚に係るグラデーション領域１１０が現出されている。
【００４５】
次に図６は、図５のプリフォーム１０１を２軸ブロー延伸成形して得られた、円筒状の胴部２０６を有する壜体２０１であり、底部２０７から略中央高さ位置までの高さ範囲ｈ１は略同様の濃度に着色された部分である。また、その上方のネックリング２０５の直下までの高さ範囲ｈ１では着色の程度が上方に向かって徐々に無色透明状態に変化する着色濃度に係るグラデーション領域２１０が形成されている。また口筒部２０４を含むその上の部分は無色透明な領域である。
【００４６】
以上、実施例により本発明の実施形態を説明したが本発明はこれらの実施例に限定されるものではない。使用する合成樹脂はＰＥＴ樹脂に限らず、ＰＰ樹脂等の従来より２軸延伸ブロー成形壜体に使用されている樹脂を使用することがきるし、目的に応じて着色樹脂の溶融粘度を変えることもでき、また同種に限らず他の種類の樹脂を使用することもできる。なお、主材樹脂は無色透明に限定されるものではなく、目的に応じて着色透明、半透明、あるいは不透明とすることもできる。
【００４７】
また、図１で説明した逐次射出成形の射出パターンの他にも、目的に応じ他の射出パターンとすることができる。図７は本発明に適用する逐次射出成形の他のパターンであるが、１次射出Ｊ１の前に所定量の主材樹脂１１を予備射出ＪＰするようにしたものである。このように１次射出Ｊ１の前に所定量の主材樹脂を射出することにより、プリフォーム１０１における着色層１０３の下端位置を図５に示した実施例のように底部１０７に限定することなく、上記予備射出ＪＰの射出量により、嵩上げして所定の位置にすることができ、壜体２０１での加飾目的に応じて着色層１０３の形成位置を変えることができる。
【００４８】
さらには、予備射出ＪＰ後の着色樹脂による1次射出Ｊ１の際には、ショートショット状に予備射出された主材樹脂の中央部を突き抜けるようにして、この主材樹脂を金型面に引き延ばしながら着色樹脂を流動させることができ、射出条件によってプリフォームの外周面（最外層）と内周面（最内層）を主材樹脂で構成することもでき、壜体製品では内容物が直接着色樹脂に接触しないので安心して使用することができる。
【産業上の利用可能性】
【００４９】
本発明のプリフォームの成形方法により、着色層により着色濃度のグラデーションが高度に現出された今までにない加飾性を有する壜体を提供することができ、これにより製品を差別化することができ、幅広い使用展開が期待される。
【図面の簡単な説明】
【００５０】
【図１】本発明のプリフォーム成形方法に適用する逐次射出パターンの一例を示す概略説明図である。
【図２】プリフォーム成形用の金型の一例を示す縦断正面図である。
【図３】図２の金型のＡ−Ａ線に沿った平断面図である。
【図４】図１の射出パターンによる金型キャビティへの溶融樹脂の充填過程を示す概略説明図である。
【図５】図１の射出パターンにより成形されたプリフォームを一部縦断して示す正面図である。
【図６】図５のプリフォームを２軸延伸ブロー成形して得られた壜体の正面図である。
【図７】逐次射出パターンの他の例を示す概略説明図である。
【符号の説明】
【００５１】
１  ；金型
２  ；コア金型
３  ；キャビティ金型
４  ；キャビティ
５  ；ゲート
１１；主材樹脂
１２；着色樹脂
１２ａ、１２ｂ；（金型面）近傍部
１２ｃ；（キャビティ）中央部
１３；先端部
１０１；プリフォーム
１０２；主材樹脂層
１０３；着色層
１０４；口部
１０５；ネックリング
１０６；胴部
１０７；底部
１１０；グラデーション領域
２０１；壜体
２０４；口筒部
２０５；ネックリング
２０５ａ；肩部
２０６；胴部
２０７；底部
２１０；グラデーション領域
ｈ１；高さ範囲
ｈ２；高さ範囲
【図１】
2006334854.tif 000003
【図２】
2006334854.tif 000004
【図３】
2006334854.tif 000005
【図４】
2006334854.tif 000006
【図７】
2006334854.tif 000007
【図５】
2006334854.tif 000008
【図６】
2006334854.tif 000009